(57)【要約】【課題】  色素増感太陽電池等に代表される電子材料基板用の絶縁性被膜材料及び封着材料として用いられる無鉛低融点ガラス組成物に於いて、耐腐食性を有するもの望まれている。【解決手段】質量％で、ＳｉＯ２を１０〜３５、Ｂ２Ｏ３を１〜２０、ＺｎＯを０〜２０、Ｒ２Ｏ（Ｌｉ２Ｏ、Ｎａ２Ｏ、Ｋ２Ｏから選ばれる一種以上の合計）を２〜２０、Ｂi２Ｏ３を４０〜８０含み、実質的に鉛成分を含まないことを特徴とする耐腐食性を有する無鉛低融点ガラス。【選択図】  なし【特許請求の範囲】
【請求項１】
質量％で、
ＳｉＯ２を１０〜３５、
Ｂ２Ｏ３を１〜２０、
ＺｎＯを０〜２０、
Ｒ２Ｏ（Ｌｉ２Ｏ、Ｎａ２Ｏ、Ｋ２Ｏから選ばれる一種以上の合計）を２〜２０、
Ｂi２Ｏ３を４０〜８０含み、
実質的に鉛成分を含まないことを特徴とする耐腐食性を有する無鉛低融点ガラス。
【請求項２】
ガラス材料の粉末が７０〜９９ｗｔ％でセラミックス粉末のフィラーが１〜３０ｗｔ％であることを特徴とする、請求項１に記載の無鉛低融点ガラス組成物。
【請求項３】
３０℃〜３００℃における熱膨張係数が（７０〜１３０）×１０−７／℃、軟化点が４５０℃以上５５０℃以下であることを特徴とする請求項１または２に記載の耐腐食性を有する無鉛低融点ガラス組成物。
【請求項４】
請求項１乃至３のいずれかの無鉛低融点ガラス組成物を使用していることを特徴とする色素増感太陽電池セル。
【請求項５】
請求項１乃至３のいずれかの無鉛低融点ガラス組成物を使用していることを特徴とする電子材料用基板。
【発明の詳細な説明】
【技術分野】
【０００１】
本発明は、色素増感太陽電池等に代表される電子材料基板用の絶縁性被膜材料及び封着材料として用いられる耐腐食性を有する無鉛低融点ガラス組成物に関する。
【背景技術】
【０００２】
太陽光などの光エネルギーを有効に利用する手段の１つとして、光エネルギーを電気エネルギーに直接変換する太陽電池が広く用いられている。この太陽電池は、シリコンの多結晶、または単結晶を用いたシリコン型太陽電池が良く知られており、すでに住宅用の電力供給用から電卓等の微弱電力用電源として利用されている。しかしながら、こうしたシリコン型太陽電池の製造にあたって必須となるシリコンの単結晶や多結晶、あるいはアモルファスシリコンを製造するためには、シリコン高純度化でのプロセスや高温での溶融プロセスを必要とするために多大なエネルギーを消費する。
【０００３】
このため、シリコン型太陽電池を製造するために費やしたエネルギー量の総和が、この太陽電池の発電可能期間に発電できる総発電エネルギー量よりも大きいという危惧が出ている。このようなシリコン型太陽電池の課題を解決する太陽電池として、近年、色素増感型太陽電池が注目されている。色素増感型太陽電池は、スイスのミカエル・グレツェルらがその基礎となる構造を開発したもので、光電変換効率が高く、かつ、シリコン型太陽電池のように単結晶シリコンなどの製造に多大なエネルギーを消費する材料が必要ではないため、太陽電池を作製するためのエネルギーも桁違いに少なく、且つ低コストで量産が可能なものであり、その普及が期待される。
【０００４】
色素増感太陽電池は、電極基板上に酸化物半導体微粒子からなる光増感色素が担持された酸化物半導体多孔膜を有する作用極と、この作用極に対向して設けられた対極と、作用極と対極との間に電解液が充填されることにより形成された電解質層とを備えている。この種の色素増感太陽電池は、太陽光等の入射光を吸収した光増感色素により酸化物半導体微粒子が増感され、光エネルギーを電力に変換する光電変換素子として機能する。
【０００５】
上記のような色素増感太陽電池で用いられる透明電極基板としては、スズ添加酸化インジウム（ＩＴＯ）やフッ素添加酸化スズ（ＦＴＯ）などの透明導電膜を基板の表面に成膜したものが一般的である。しかしながら、ＩＴＯやＦＴＯの比抵抗は１０−４[Ω・ｃｍ]オーダー程度と、銀や金などの金属の比抵抗に比べて、約１００倍もの値を示すことから、特に大面積のセルとした場合に、光電変換効率の低下を招く一因となる。
【０００６】
透明電極基板の抵抗を下げる手法として、透明導電膜（ＩＴＯ、ＦＴＯなど）の形成厚さを厚くする方法が考えられるが、抵抗値が十分に下がるほどの厚さで膜形成すると、透明導電層による光吸収が大きくなってしまう。そのため、入射光の透過率が著しく低下するので、やはり光電変換効率の低下が生じ易い。
【０００７】
この問題に対する解決策として、透明電極基板の表面に、開口率を著しく損なわない程度にＡｇ、Ｃｕ，Ｎｉなどの金属配線を設けることにより、電極基板の抵抗の低下を図る検討がなされている。
【０００８】
この場合、電解液に用いられる腐食性の強いヨウ素電解液による金属配線の腐食を防止するため、少なくとも金属配線の表面部分が何らかの保護層により保護されている必要がある。この保護層は、回路基板を密に被覆でき、電解質層を構成するヨウ素電解液に対する耐腐食性に優れることが要求される。このような要求を満たす材料としては、絶縁樹脂やガラスなどが挙げられるが、酸化物半導体多孔膜を形成する際などに、基板が熱履歴を経る場合があるため、絶縁樹脂よりも耐熱性に優れ且つガラス基板よりも融点の低い低融点ガラスペーストを用いることが望ましい。
【０００９】
これらに用いられるガラスは、その用途に応じて化学耐久性、機械的強度、流動性、電気絶縁性等種々の特性が要求されるが、特に、封着材料として用いる場合、低温での流動性が重要なファクターとして挙げられる。流動性が不十分な場合、シール部分からのリークの恐れがあり、表示パネルで求められる特性が得られない。それゆえ何れの用途においてもガラスの融点を下げる効果が極めて大きいＰｂＯを多量に含有した低融点ガラスが広く用いられている(例えば、特許文献１参照)。
【００１０】
しかしながらＰｂＯは、人体や環境に与える弊害が大きく、近年その採用を避ける趨勢にある。そのため、無鉛低融点ガラスペーストを用いて保護層を形成させた色素増感太陽電池が提案されている（例えば、特許文献２、特許文献３参照）。
【先行技術文献】
【特許文献】
【００１１】
【特許文献１】特開２００１−５２６２１号公報
【特許文献２】特開２００８−１７７０２２号公報
【特許文献３】特開２００８−１９２４２７号公報
【発明の概要】
【発明が解決しようとする課題】
【００１２】
従来、低融点ガラス、例えば電子部品の接着や封着材料として、或いは電子部品に形成された電極や抵抗体の保護や絶縁のための被服材料としてのガラスには鉛系のガラスが採用されてきた。鉛成分はガラスを低融点とするうえで重要な成分ではあるものの、人体や環境に与える弊害が大きく、近年その採用を避ける趨勢にあり、電子材料では無鉛ガラスが求められている。さらに、金属配線を被覆するガラスとして、ガラス中に発生するピンホールや、電解液がガラスを侵食するなどで、電解液による金属配線の腐食を効率よく長期間防ぐことは困難であった。
【００１３】
すなわち、上記特開２００１−５２６２１号公報に記載のものは、低融点ガラスとしての効果は認められるが、鉛を含んでいるという基本的な問題がある。
【００１４】
さらに、上記特開２００８−１９２４２７号公報に記載のものは、鉛を含まず、緻密性に優れたガラス保護層を形成できているが、ピンホールや電解液によるガラスの腐食によって、長期にわたって金属配線を保護できない。また、上記特開２００８−１７７０２２号公報に記載のものは長期安定した保護層を形成しているものの、ガラスの被覆性が不十分なため、保護層を１００μｍ以上と厚くしなければならず、結果的に光電効率を下げるといった問題がある。
【課題を解決するための手段】
【００１５】
本発明は、質量％でＳｉＯ２を１０〜３５、Ｂ２Ｏ３を１〜２０、ＺｎＯを０〜２０、Ｒ２Ｏ（Ｌｉ２Ｏ＋Ｎａ２Ｏ＋Ｋ２Ｏ）を２〜２０、Ｂi２Ｏ３を４０〜８０含み、実質的に鉛成分を含まないことを特徴とする耐腐食性を有する無鉛低融点ガラスである。
【００１６】
また、上記のガラス材料の粉末が７０〜９９ｗｔ％でセラミックス粉末のフィラーが１〜３０ｗｔ％であることを特徴とする無鉛低融点ガラス組成物である。
【００１７】
また、３０℃〜３００℃における熱膨張係数が（７０〜１３０）×１０−７／℃、軟化点が４５０℃以上５５０℃以下であることを特徴とする上記の耐腐食性を有する無鉛低融点ガラス組成物である。
【００１８】
さらに、上記の無鉛低融点ガラス組成物を使っている色素増感太陽電池セルである。
【００１９】
さらにまた、上記の無鉛低融点ガラス組成物を使っている電子材料用基板である。
【発明の効果】
【００２０】
本発明により、色素増感太陽電池等に代表される電子材料基板用の絶縁性被覆材料、電極保護被覆材料及び封着材料として用いられる耐腐食性を有する無鉛低融点ガラス組成物を得ることができる。さらに、実質的に鉛成分を含まないため人体や環境に与える弊害がない。
【発明を実施するための形態】
【００２１】
本発明は、色素増感太陽電池等に代表される電子材料基板用の絶縁性被膜材料、電極保護被覆材料及び封着材料において、該ガラス材料の組成が、質量％でＳｉＯ２を１０〜３５、Ｂ２Ｏ３を１〜２０、ＺｎＯを０〜２０、Ｒ２Ｏ（Ｌｉ２Ｏ＋Ｎａ２Ｏ＋Ｋ２Ｏ）を２〜２０、Ｂi２Ｏ３を４０〜８０含み、実質的に鉛成分を含まないことを特徴とする耐腐食性を有する無鉛低融点ガラスである。
【００２２】
ＳiＯ２はガラス形成成分であり、高い耐腐食性を得るために必須の成分である。また、別のガラス形成成分であるＢ２Ｏ３と共存させることにより、安定したガラスを形成することができるもので、１０〜３５％（質量％、以下においても同様である）の範囲で含有させる。３５％を越えると、ガラスの軟化点が上昇し、成形性、作業性が困難となる。他方１０％未満では耐腐食性が低くなる。より好ましくは、１５〜３０％の範囲である。
【００２３】
Ｂ２Ｏ３はガラス形成成分であり、ガラス溶融を容易とし、ガラスの熱膨張係数において過度の上昇を抑え、かつ、焼付け時にガラスに適度の流動性を与え、ガラスの誘電率を低下させるものである。ガラス中に１〜２０％の範囲で含有させるのが好ましい。１％未満ではガラスの流動性が不充分となり、焼結性が損なわれる。他方２０％を越えると耐腐食性が不十分となり、またガラスの安定性が低下する。より好ましくは１〜１６％の範囲である。  
ＺｎＯはガラスの軟化点を下げ、熱膨張係数を適宜範囲に調整するもので、ガラス中に０〜２０の範囲で含有させるのが好ましい。２０％を越えると耐腐食性が不十分となる。また、ガラスが不安定となり失透を生じ易い。より好ましくは０〜１６％の範囲である。
【００２４】
Ｒ２Ｏ（Ｌi２Ｏ、Ｎa２Ｏ、Ｋ２Ｏから選択される一種以上の合計）はガラス熔融時において溶解性を向上させ、また軟化点を下げるもので、ガラス中に２〜２０％の範囲で含有させるのが好ましい。２０％を超えると耐腐食性が不十分となり、また熱膨張係数を過度に上昇させる。より好ましくは、３〜１５％の範囲である。
【００２５】
Ｂi２Ｏ３はガラスの軟化点を下げ、適度に流動性を与え、熱膨張係数を適宜範囲に調整するもので、４０〜８０％の範囲で含有させることが望ましい。４０％未満では上記作用を発揮しえず、８０％を超えると耐腐食性が不十分になると共に熱膨張係数が高くなり過ぎる。より好ましくは４０〜７８％の範囲である。
【００２６】
この他にも、耐腐食性を向上させる目的でＲＯ（ＭｇＯ、ＣａＯ、ＳｒＯ、ＢａＯ）、ＺｒＯ２、Ａｌ２Ｏ３、Ｎｂ２Ｏ５、ＴｉＯ２、Ｌａ２Ｏ３などを加えてもよい。
【００２７】
また、その他に一般的な酸化物で表すＣｕＯ、ＭｎＯ２、Ｉｎ２Ｏ３、ＣｅＯ２、ＳｎＯ２、ＴｅＯ２などを加えてもよい。
【００２８】
実質的にＰｂＯを含まないことにより、人体や環境に与える影響を皆無とすることができる。ここで、実質的にＰｂＯを含まないとは、ＰｂＯがガラス原料中に不純物として混入する程度の量を意味する。例えば、低融点ガラス中における０．３wt％以下の範囲であれば、先述した弊害、すなわち人体、環境に対する影響、絶縁特性等に与える影響は殆どなく、実質的にＰｂＯの影響を受けないことになる。
【００２９】
３０℃〜３００℃における熱膨張係数が（７０〜１３０）×１０−７／℃、軟化点が４５０℃以上５５０℃以下である前記の無鉛低融点ガラスである。熱膨張係数が（７０〜１３０）×１０−７／℃を外れるとフィラーの添加量が過剰になり、厚膜形成時及び接着、封着時に剥離、基板の反り等の問題が発生する。好ましくは、（７５〜１２０）×１０−７／℃の範囲である。また、軟化点が５５０℃を越えると基板の軟化変形などの問題が発生する。好ましくは、４５０℃以上５４０℃以下である。
【００３０】
また、前記のガラスの粉末とセラミックス粉末のフィラーからなることを特徴とする無鉛低融点ガラス組成物である。セラミックス粉末をフィラーとして導入することによってさらに耐腐食性を向上させ、熱膨張係数を調節させた無鉛低融点ガラス組成物とすることができる。
【００３１】
なお、ここでのフィラーとは、ガラス中に混合される微結晶及び多結晶の粒子の粉末であり、最終的な被膜の中に、その状態で溶融せずに残るものである。
【００３２】
ガラス粉末とセラミックス粉末のフィラーの混合比は広く取ることができるが、セラミック粉末フィラーが１ｗｔ％未満ではフィラーの効果は見られない。また、３０ｗｔ％を超えると焼結性が損なわれ基板との剥離が起こる恐れがある。このため、好ましくは１〜２５ｗｔ％の範囲であるが、さらに好ましくは、５〜２０ｗｔ％の範囲である。セラミックス粉末としては、β-ユークリプタイト、ＳｉＯ２、Ａｌ２Ｏ３、ＺｒＯ２、ＺｎＯ、ＴｉＯ２などに代表される無機フィラーが用いられる。
【００３３】
本発明の無鉛低融点ガラス組成物は、粉末化して使用されることが多い。この粉末を有機ビヒクル（例えばαテルピネオールにエチルセルロースを溶解したものなど）と混練してペースト化されるのが一般的である。
【００３４】
ガラス基板としては透明なガラス基板、特にソーダ石灰シリカ系ガラス、または、それに類似するガラス(高歪点ガラス)、あるいは、アルカリ分の少ない（又は殆ど無い）アルミノ石灰ホウ珪酸系ガラスが多用されている。
【００３５】
また、本発明の耐腐食性を有する無鉛低融点ガラス組成物は、緻密性、被覆性が高いことを特徴とするもので、種々の電子材料用基板にも好適に用いられる。
【実施例】
【００３６】
以下、実施例に基づき、説明する。
【００３７】
（サンプルの作製）
ＳiＯ２源として微粉珪砂を、Ｂ２Ｏ３源としてほう酸を、ＺｎＯ源として亜鉛華を、Ｂi２Ｏ３源として酸化ビスマスを、Ａｌ２Ｏ３源として酸化アルミニウムを、Ｌi２Ｏ源として炭酸リチウムを、Ｎａ２Ｏ源として炭酸ナトリウムを、Ｌi２Ｏ源として炭酸リチウムを、ＺｒＯ２源として酸化ジルコニウムを、ＢａＯ源として炭酸バリウムを、ＣａＯ源として炭酸カルシウムを使用した。これらを所望の低融点ガラス組成となるべく調合したうえで、白金ルツボに投入し、電気加熱炉内で１０００〜１３００℃、１〜２時間で加熱溶融して表１の実施例１〜５、表２の比較例１〜７に示す組成のガラスを得た。
【００３８】
ガラスの一部は型に流し込み、ブロック状にしてガラス転移点以上に保持した電気炉内に移入して徐冷し、熱膨張係数、耐腐食性評価用サンプルとした。
【００３９】
残余のガラスは急冷双ロール成形機にてフレーク状とし、粉砕装置で平均粒径１〜３μｍ、最大粒径１５μｍ未満の粉末状に整粒した。粉末の一部を軟化点測定用サンプルとした。
【００４０】
次いで、厚み１〜３ｍｍ、サイズ２０ｍｍ角のソーダライムガラス基板に、焼付け後の膜厚が約１０μｍ、幅０．５ｍｍ、縦１０ｍｍ×５本となるべく勘案して、スクリーン印刷法を用いてＡｇペーストを塗布し、塗布層を形成した。次いで、乾燥後、５５０℃で３０分間焼成することにより、銀電極を形成させた。さらに上記ガラスフリットにαテルピネオールとブチルカルビトールアセテートからなるペーストオイルにバインダーとしてのエチルセルロースと前記ガラス粉を混合し、粘度、３００±５０ポイズ程度のガラスペーストを調製した。また、一部は、前記ガラスペースト中にフィラーを含有させたペーストを調整した。上記ガラスペーストを焼付け後の被覆膜厚が約１０〜３０μｍとなるべく勘案して、スクリーン印刷法を用いて銀電極を完全に被覆できるように塗布し、塗布層を形成した。乾燥後、各焼成温度で３０分間焼成することにより、保護層を形成させ耐電解液性評価用サンプルとした。
【００４１】
（評価）
熱膨張係数は、熱機械分析装置ＴＭＡ８３１０（理学電機（株）製）を用いて３０〜３００℃における平均線膨張係数を測定した。
【００４２】
軟化点は、熱分析装置ＴＧ―ＤＴＡ（リガク（株）製）を用いて測定した。
【００４３】
耐腐食性は、２０ｍｍ×５０ｍｍ×２ｍｍのガラスサンプルを電解液としてＩ２、ＬｉＩを溶解させたアセトニトリル溶液に浸漬させ、８５℃の高温環境下に５００時間保持したときの単位面積当たりの質量減少量（mg/cm2）＝（浸漬前の質量―浸漬後の質量）／表面積を求め、０．０２mg/cm2未満は耐腐食性が良好（表中では○）とし、０．０２mg/cm2以上、０．０５mg/cm2未満のものは耐腐食性が不十分（表中では△）とし、０．０５mg/cm2は超えるものは耐腐食性が低い（表中では×）と評価した。
【００４４】
耐電解液性は、上記保護層を形成させた耐電解液性評価サンプルを電解液としてＩ２、ＬｉＩを溶解させたアセトニトリル溶液に浸漬させ８５℃の高温環境下に１００時間保持した。この時、銀電極の腐食を目視にて確認し、腐食の無いものを○、腐食のあるものを×とした。
【００４５】
（結果）  
耐腐食性を有する無鉛低融点ガラス組成物及び、各種試験結果を表に示す。
【表１】
2012140296.tif 000002
【表２】
2012140296.tif 000003
【００４６】
表１における実施例１〜５に示すように、本発明のガラス組成物の範囲内においては、電解液に対する耐腐食性が高く、銀電極の電解液による腐食も認められず、且つ、軟化点が４５０℃〜５５０℃であり、好適な熱膨張係数（７０〜１３０）×１０−７／℃を有しており、色素増感太陽電池電極保護被覆材料、電子材料基板用の絶縁性被覆材料及び封着材料用のガラス組成物として好適である。
【００４７】
他方、本発明の組成範囲を外れる表２における比較例１〜７は、電解液対する耐腐食性が乏しく、さらに銀電極の腐食が認められる、又は好ましい物性値を示さず、耐腐食性を有する絶縁性被覆材料及び封着材料用のガラス組成物としては適用し得ない。